(57)【要約】  疎水性ポリマー（５０）が、空間（２０）内で、巻付弦（１０）の表面を粘着状態で被覆し、外表面（３６）は被覆しない。弦を液体ポリマー溶液に浸漬してポリマー溶液を空間に流入させてポリマーを適用する。弦を浴から取出し、残留している溶液を弾性スクレーパを使用して弦の外表面から除去する。弦を吊して、クリーンルーム内で周囲温度、より好ましくは２０℃〜２５℃の間の温度を維持して８時間乾燥させる。または、弦を加熱及び乾燥の組合せにより処理する。
2005515512.tif 000002
【特許請求の範囲】
【請求項１】
心線表面を有している心線と、
巻線表面を有していて、心線の大部分の長さに沿って心線の周りに、それぞれ隣り同士が接触している螺旋状で巻回される巻線と、
弦を演奏するのに使用する物と直接接触しないように保護されている巻線表面と心線表面の部分として規定される弦の内表面と、
前記内表面に付着された疎水性ポリマー材料とを含む楽器用弦。
【請求項２】
疎水性ポリマー材料が、２４ダイン／ｃｍ以下の平均表面エネルギーを有している請求項１記載の弦。
【請求項３】
疎水性ポリマー材料が、１０ダイン／ｃｍ以下の平均表面エネルギーを有している請求項２記載の弦。
【請求項４】
疎水性ポリマー材料が、前記内表面に付着した少なくとも１つの凝集被膜を有している請求項１記載の弦。
【請求項５】
疎水性ポリマー材料が、架橋ポリマー材料を含んでいる請求項４記載の弦。
【請求項６】
疎水性ポリマー材料が、前記内表面に共有結合している請求項４記載の弦。
【請求項７】
前記内表面が、鉄、ニッケル、金、銅、亜鉛、及びアルミニウムから成る群から選択された金属の酸化物を含んでいて、前記内表面に共有結合しているポリマー材料が、前記金属の酸化物との反応により共有結合している請求項６記載の弦。
【請求項８】
前記疎水性ポリマー材料が、さらに、疎水性弾性ポリマー材料を含んでいる請求項１記載の弦。
【請求項９】
（ａ）巻線巻回部と心線との間に形成された少なくとも２個の巻線巻回部−心線間空隙と、
（ｂ）巻線巻回部と、隣接する巻線巻回部の間に形成された少なくとも２個の巻線巻回部−巻線巻回部空隙と、を含む巻線表面と心線表面との間に形成された少なくとも２個の空間と、前記空間に配置された疎水性弾性ポリマー材料とをさらに含む請求項８記載の弦。
【請求項１０】
疎水性弾性ポリマー材料が、前記空間内に配置されていて、巻線巻回部と心線間空隙を横断してバリヤーを形成している請求項９記載の弦。
【請求項１１】
疎水性弾性ポリマー材料が、前記空隙内に配置されていて、巻線巻回部−巻線巻回部間空隙を横断してバリヤーを形成している請求項９記載の弦。
【請求項１２】
心線が、延性の金属線を含む請求項１記載の弦。
【請求項１３】
心線が、ナイロン線を含む請求項１記載の弦。
【請求項１４】
巻線が、延性の金属線を含む請求項１記載の弦。
【請求項１５】
（ａ）心線表面を有している心線と、巻線表面を有していて心線の大部分の長さに沿って心線の周りにそれぞれ隣り同士を接触させた螺旋状で巻回される巻線と、
弦を演奏するのに使用する物と容易には直接接触しない巻線表面と心線表面の部分として規定される弦の内表面と、
弦を演奏するのに使用する物と容易に直接接触する巻線表面の部分として規定される弦の外表面と、
巻線と心線との間に形成された少なくとも２個の空間であって、巻線巻回部と心線との間に形成された少なくとも２個の巻線巻回部−心線間空隙と、巻線巻回部と、隣接する巻線巻回部の間に形成された少なくとも２個の巻線巻回部−巻線巻回部間空隙とを含んでいる空間、とを含んでいる巻付弦を用意すること、
（ｂ）溶剤と、化学最終生成物として疎水性ポリマー材料を含んでいるポリマー溶質を含んでいるポリマー溶液の浴の中に弦の大部分の長さを浸漬すること、
（ｃ）浴の中で弦を十分な時間維持して、液体ポリマー溶液を、大部分の空間内に流入させること、
（ｄ）弦を浴から取り出すこと、
（ｅ）残留している液体ポリマー溶液を弦の外表面から除去し、液体ポリマー溶液を空間内に残留させること、
（ｆ）空間内に残留している液体ポリマー溶液を処理して、疎水性ポリマー材料を形成して間隙間空洞内に配置すること、を含む楽器用弦を製造する方法。
【請求項１６】
工程（ｆ）が、疎水性ポリマー材料を形成して内表面に付着させることを含む請求項１５記載の方法。
【請求項１７】
内表面に付着させた疎水性ポリマー材料が、少なくとも１個の凝集被膜を含んでいる請求項１６記載の方法。
【請求項１８】
工程（ｆ）が、液体ポリマー溶液を処理して縮合合成させ、疎水性ポリマー材料を形成して内表面に付着させることを含む請求項１６記載の方法。
【請求項１９】
工程（ｆ）が、さらに、架橋疎水性ポリマー材料を形成することを含む請求項１６記載の方法。
【請求項２０】
疎水性ポリマー材料が、２４ダイン／ｃｍ以下の平均表面エネルギーを有している請求項１６記載の方法。
【請求項２１】
疎水性ポリマー材料が、１０ダイン／ｃｍ以下の平均表面エネルギーを有している請求項１６記載の方法。
【請求項２２】
疎水性ポリマー材料が、前記内表面に共有結合された請求項１６記載の方法。
【請求項２３】
前記内表面が、鉄、ニッケル、金、銅、亜鉛、及びアルミニウムから成る群から選択された金属の酸化物を含んでいて、前記内表面に共有結合しているポリマー材料が、前記金属の酸化物との反応により共有結合している請求項２２記載の方法。
【請求項２４】
液体ポリマー溶液が、少なくとも２質量％の弗素化脂肪族ポリマー溶質を含む請求項１５記載の方法。
【請求項２５】
液体ポリマー溶液が、少なくとも４質量％の弗素化脂肪族ポリマー溶質を含む請求項１５記載の方法。
【請求項２６】
液体ポリマー溶液が、非水性溶剤を含む請求項１５記載の方法。
【請求項２７】
液体ポリマー溶液が、弗素化溶剤を含む請求項１５記載の方法。
【請求項２８】
工程（ｃ）が、弦を液体ポリマー溶液の浴の中に少なくとも１５秒間維持することを含む請求項１５記載の方法。
【請求項２９】
工程（ｅ）が、弦を外表面から残留液体ポリマー溶液の拭い取ることを含む請求項１５記載の方法。
【請求項３０】
工程（ｅ）が、さらに、弦を弾性スクレーパに付勢することを含む請求項２９記載の方法。
【請求項３１】
工程（ｅ）が、さらに、弦を、弾性材料のシートに形成されていて弦の外表面を圧搾する大きさの開口を通して付勢することを含む請求項３０記載の方法。
【請求項３２】
工程（ｆ）が、弦を乾燥することを含む請求項１５記載の方法。
【請求項３３】
工程（ｆ）が、弦を加熱及び乾燥することを含む請求項１５記載の方法。
【請求項３４】
工程（ｆ）が、弦を加熱することを含む請求項１５記載の方法。
【請求項３５】
工程（ｆ）が、弦を加熱して２０℃〜１５０℃の間の温度を維持することを含む請求項１５記載の方法。
【請求項３６】
疎水性ポリマー材料が、疎水性弾性ポリマー材料である請求項１５記載の方法。
【請求項３７】
疎水性弾性ポリマー材料が、空間内に配置されていて、巻線巻回部−心線間空隙を横断してバリヤーを形成している請求項３６記載の方法。
【請求項３８】
疎水性弾性ポリマー材料が、空間内に配置されていて、巻線巻回部−巻線巻回部間空隙を横断してバリヤーを形成している請求項３７記載の方法。
【請求項３９】
心線が、延性の金属線である請求項１５記載の方法。
【請求項４０】
巻線が、延性の金属線である請求項１５記載の方法。
【請求項４１】
（ａ）心線表面を有していて延性金属から成る心線と、
巻線表面を有していて心線の大部分の長さに沿って心線の周りにそれぞれ隣り同士を接触させた螺旋状で巻回される延性金属から成る巻線と、
弦を演奏するのに使用する物と容易に直接接触する巻線表面の部分として規定される弦の外表面と、
巻線と心線との間に形成された少なくとも２個の空間であって、巻線巻回部と心線との間に形成された少なくとも２個の巻線巻回部−心線間空隙と、巻線巻回部と、隣接する巻線巻回部の間に形成された少なくとも２個の巻線巻回部−巻線巻回部間空隙とを含んでいる空間、とを含んでいる巻付弦を用意すること、
（ｂ）弦の大部分の長さを、液化弾性ポリマー材料の浴の中に浸漬すること、
（ｃ）浴の中で弦を十分な時間維持して、液化弾性ポリマー材料を、大部分の空間内に流入させること、
（ｄ）弦を浴から取り出すこと、
（ｅ）残留している液化弾性ポリマー材料を弦の外表面から除去し、液化弾性ポリマー材料を空間内に残留させること、
（ｆ）空間内に残留している液化弾性ポリマー材料を処理して、空間内に凝集弾性ポリマー材料を形成して配置すること、を含む楽器用弦を製造する方法。
【請求項４２】
凝集弾性ポリマー材料が、疎水性弾性ポリマー材料を含む請求項４１記載の方法。
【請求項４３】
弾性ポリマー材料が空間内に配置され、巻線巻回部−心線間空隙を横断してバリヤーを形成する請求項４１記載の方法。
【請求項４４】
弾性ポリマー材料が空間内に配置され、巻線巻回部−巻線巻回部間空隙を横断してバリヤーを形成する請求項４１記載の方法。
【発明の詳細な説明】
【技術分野】
【０００１】
本発明は、巻付弦及びそのポリマー処理に関し、特に、限定されるわけではないが、楽器の巻付弦及びその疎水性ポリマー処理に関する。本明細書において、用語「線」は、金属及び非金属線、弦、ロープ、コード、フィラメント、及びその他の類似のものを包含する。
【背景技術】
【０００２】
楽器の弦を製造する従来の方法は、軸心線の周りを巻線でくるんで、弦の嵩を大きくすることである。このような弦は、普通、ギターに使用されていて、巻付弦と言われている。巻付弦を楽器にピンと張ると、振動する巻付弦の音質は、他の特徴の中でもとりわけ、自由律動の度合いに依存し、巻線の巻線巻回部が、心線を越えて滑り、且つ隣接している巻線巻回部に向かって滑るようになる。自由律動を演奏するには、巻線や心線が摩擦したり、密着するのを最小限に抑えなければならない。このために、楽器用巻付弦の製造者は、磨き金属線を、巻付線や心線に使用することがある。この理由は、磨き金属線で製造した製品は、表面が滑らかで、摩擦係数が小さいからである。
【０００３】
然しながら、演奏家達にとって、磨き金属線で巻いた弦を使用すると、一つの難点に突き当たることがある。弦を奏でると、音質が急速に低下することがある。従来の巻付弦の有効寿命は、同じような非巻付弦と比べて、非常に短命である。この問題は、弦を使用する環境に起因している。巻付弦が振動しているときに、演奏家の手が、湿気、水溶性の酸と塩、皮膚の粒子や、その他塵埃を巻付弦の表面に付着させる。この湿気や、酸や、老廃物が、隣接する巻線巻回部同士の間や、巻線巻回部と心線の間の空隙や、空間に溜まる。湿気や、酸及び塩は、巻付弦の表面を腐食させ、老廃物は巻線に機械的な影響を与える。腐食は、巻線と心線の表面に顕微鏡でしか観察できない微細な亀裂を発生させる。これらの亀裂のために、巻付弦の巻線の自由律動が非常に妨げられる。音響効果が変化し、弦の音が弱まり、弦を戻したり、或いは交換しなければならなくなる。それ故、巻付弦が最適の音を発生する間の演奏寿命は、比較的短い。
【０００４】
過去、この問題に対して多くの解決策が提案されてきた。たとえば、ラザルス(Lazarus)の米国特許第４，５３９，２２８号は、巻付弦の処理を開示している。ラザルスの方法は、巻付弦の表面に形成された顕微鏡でしか観察できない微細な孔、空隙、亀裂を、ポリマーの微粒子で充填して、弦の表面の間の摩擦を減少させて、乾燥潤滑剤として作用するものである。懸濁状態の乾燥潤滑剤粒子と、担体溶剤と、排湿剤と、防錆剤とを含有する溶剤型エマルションの中の乾燥潤滑剤が、空隙や空間の中に入り込む。配合組成によっては、担体溶剤が、排湿剤或いは防錆剤になる。弦を、溶剤型エマルションに長時間浸漬すると、担体溶剤が、乾燥潤滑剤粒子を、弦の無数の孔の中に流入させ、巻付弦の空隙、隙間の中に流入させる。ラザルスの米国特許第４，５３９，２２８号の記載によれば、乾燥潤滑剤粒子が潤滑剤となり、排湿剤と防錆剤が、弦の腐食を抑制し、その寿命を延ばすということである。ラザルスの方法の欠点は、液体排湿剤又は防錆剤が、空間から溢流したり、直ぐに無くなることである。
【０００５】
他の解決策は、湿気や固体塵埃が、隣同士の巻線巻回部の間や、巻線巻回部と心線との空隙や空間に溜まるのを防止しようとするものである。弦の製造者が現在でも使用している方法は、巻付弦の外表面を不浸透性のバリヤーで被覆することである。たとえば、ダダリョ・ストリング・カンパニー(D'Addario String Company)は、弦をラッカーに浸漬し、次いで、風乾して、ラッカーで十分に被覆した巻付弦を製造している。同じような弦は、マーチン・ギター・カンパニー(Martin Guitar Company)が製造している。ラッカー被覆巻付弦の欠点は、外表面の被覆が、急速に摩滅し、亀裂が入りやすいことである。
【０００６】
さらに他の方法は、ダブリュ．エル．ゴア・アンド・アソシエイト，インコーポレイテッド(W.L.Gore & Associate, Inc.)が商品名「Elixir」弦に使用している方法である。商品名「Elixir」弦は、テフロン（「TEFLON」（登録商標））フィルムを巻き付けて弦を被覆したものである。Elixir技術は、米国特許第５，８８３，３１９号、第５，８０１，３１９号、第５，９０７，１１３号、及び第６，２４８，９４２号に記載されている。Elixir技術は複合製造方法である。先ず、テフロン（登録商標）フィルムの製造業者を必要とし、さらに、テフロン（登録商標）フィルムを巻付弦にくるんで、接着させなければならない。さらに、テフロン（登録商標）フィルムが、巻付弦の音質を低下させる原因になっている。
【０００７】
従って、当業界には、湿気、酸、及び塩が、巻線と心線を腐食するのを防止し、かつ巻線巻回部と心線の間の空間に溜まる固体塵埃問題を、経済的で簡単な方法で解決することが求められている。
【発明の開示】
【０００８】
弦の外表面は被覆せずに、弦の巻線巻回部同士の間や、巻線巻回部と心線との間の空間内で、巻付弦の表面を疎水性ポリマー材料で被覆する。疎水性ポリマーが、湿気を排除し、空隙に湿気や塵埃が流入するのを防止するバリヤーを形成し、腐食を防止し、或いは低減する。弦の大部分の長さを、貯蔵タンクに入れてある液状ポリマー溶液に十分な時間漬けて、空間に溶液を浸透させることによって、ポリマーが適用される。弦をタンクから取り出す。残っている液状ポリマー溶液を、弾性スクレーパを使用して巻付弦の外表面から除去する。クリーンルーム内で、周囲温度下、より好ましくは２０℃〜２５℃の周囲温度を維持して、弦を吊して８時間風乾させる。または、弦を、熱と乾燥を組み合わせて処理する。このような処理の結果、弦の総合品質が高まり、有効寿命が延びる。
【０００９】
従って、本発明の目的は、隣同士の巻線巻回部の間や、巻線巻回部と心線との空隙や空間に、湿気、酸、及び塩が溜まることが原因で弦が腐食するのを防止する巻付弦の改良処理方法を提供することである。
【００１０】
本発明の他の目的は、隣同士の巻線巻回部の間や、巻線巻回部と心線との間の空隙や空間に湿気、酸、及び塩、ならびに固体塵埃が溜まるのを低減する弦の処理方法を提供することである。
【００１１】
本発明の他の目的は、簡単に適用できる弦の処理方法を提供することである。
【００１２】
さらに、本発明の他の目的は、巻付弦の経済的な処理方法を提供することである。
【００１３】
本発明のさらなる目的と利点は、添付した図面を参照して以下の記載を読めば、当業者には容易に明らかであろう。
【発明を実施するための最良の形態】
【００１４】
図１において、１０は、本発明により製造される楽器用巻付弦である。巻付弦１０は、心線１２と、巻線１４から構成されている。巻線１４は、心線１２の大部分の長さに亘って心線１２の周りに螺旋巻線巻回部１６として巻かれている。巻線１４の巻線巻回部１６は、それぞれ、隣接する巻線巻回部１６と、心線１２と接している。弦の心線１２は、どのような材料でもよい。通常使用されている心線の材料は、延性金属、ナイロン、及び絹であるが、これらに限定されない。同じく、巻線１４もどのような材料でもよい。通常使用されている巻線の材料は、延性金属であるが、これに限定されない。鋼合金及びニッケル合金が、心線か巻線、或いはこの両方に使用されることがある。心線か巻線、或いはこの両方を金や他の延性金属、耐食性金属で電気メッキしたものも通常使用されている。
【００１５】
巻線の螺旋巻回部１６と心線１２の位相配列が、巻付弦１０の複雑な表面の間に一連の空隙と空間を形成する。このような空隙と空間を正しく規定できないので、本明細書では、従来のように、巻付弦１０の外表面３６は、巻線の内表面３２と心線の表面３０の一部で、容易に露出して巻付弦１０を奏でるのに使用する物と直接は接触しない箇所と定義する。巻付弦１０を奏でるのに使用すると考えられる物は、演奏家の手と指、ピック、弓である。巻付弦１０の外表面３４が、残りの表面となる。
【００１６】
巻線巻回部１６が、心線１２と、隣接する巻線巻回部１６に対して移動するとき、これらの空隙と空間が、その位置と、大きさと、形状を幾分変える。図２Ａを参照すると、上述した空隙と空間は、空間２０となっている。図２Ａは、巻付弦１０の詳細な断面図で、互いに隣接する２本の巻線巻回部１６の円柱断面と、心線１２の半平面断面の縁を一緒に示している。空間２０は、下の領域に関して２つのタイプがある。巻線巻回部と巻線巻回部の間の空隙２４は、隣接する巻線巻回部１６の表面によって規定され、図２Ａで、隣接する巻線巻回部１６の円柱形断面が互いに接近する最も近い点の一方の側に、２重凸領域で示してある。巻付弦１０が振動するにつれて、このような巻線巻回部と巻線巻回部の間の空隙２４の形状と大きさが変化する。隣接する巻線巻回部１６の表面は、実際には、非振動状態にあるときより、触れて広く開口したときから移動する。同様に、巻線巻回部１６と心線１２の表面は、巻線巻回部と心線の間の空隙２２を規定し、図２Ａで、巻線巻回部１６の円柱形断面と、心線１２の半平面断面の縁が接近する最も近い点の一方の側に、単一凸領域で示してある。巻線巻回部と心線の間の空隙２２は、振動中に、巻線巻回部１６が、心線１２に沿って、前後に滑るときに、その位置がずれる。
【００１７】
図２Ｂ−図２Ｃを参照して説明する。本発明は、さらに、隙間２０に配設された疎水性ポリマー材料５０を含んでいる。図２Ｂには、疎水性ポリマー材料５０が、巻付弦１０の界面３４に付着されたものとして記載してある。以下に記載した本発明の製造方法の態様において、疎水性ポリマー材料５０は、液状ポリマー溶液に溶解したポリマー溶質の化学生成物である。
【００１８】
本発明に適することが分かった液状ポリマー溶液の一つは、「FluroPel」というブランドの弗素化脂肪族ポリマーである。これは、メリーランド州、２０７０５、ベルツビル、バージニア、メイナーロード８０００(8000 Virginia Manor road, belsville, MD 20705)のシトニクス・コーポレイション(Cytonix Corporation)から入手できる。「FluroPel」ポリマーは、疎水性ポリマーで、表面エネルギーと生体分子吸収性が低く、有機溶剤をはじく。疎水性で、柔軟性があり、触れても毒性がないポリマーならば、使用することができる。破壊試験を行って、疎水性ポリマー材料５０が空間２０に分布されるのを解析してはいない。然しながら、その他の点においては、「FluroPel」や、他の使用に適した液状ポリマー溶液を使用した他の方法で十分に理解されているので、「FluroPel」液状ポリマー溶液が、巻付弦１０と反応するものと考えられる。
【００１９】
再び図２Ｂを参照する。疎水性ポリマー材料５０が、巻付弦１０の内表面３４に付着するものとして記載してある。粘着性の被膜５２に付着する箇所で、疎水性ポリマー５０がバリヤーを形成して、水を排除し、水と、水溶性酸と、塩が、巻線巻回部１６又は心線１２の被覆された表面に達するのを防止する。平均表面エネルギーが２４ダイン／ｃｍ以下の付着性ポリマーが、十分に疎水性で、満足すべきものである。この態様では、疎水性ポリマー材料５０の平均表面エネルギーが１０ダイン／ｃｍ以下で、湿気を排除するのに十分効果がある。さらに、この態様の疎水性ポリマー材料５０の平均厚さは、１ミクロン以上、より好ましくは、３〜６ミクロンの間である。その他に、この態様の厚さ以上か、又は未満の厚さの粘着性で耐久性がある疎水性被膜５２を形成するのに適した疎水性ポリマー材料５０を選択することができる。ポリマーを多少架橋させると、疎水性ポリマー材料５０の被膜の粘着性を、大きくすることができると考えられる。この態様の疎水性ポリマー材料５０の架橋度は、少なくとも５質量％である。
【００２０】
使用する液体溶剤の分かっている性質に基づいて、疎水性ポリマー材料５０が、巻付弦１０の内表面３４に共有結合しているものと考えられる。特に、「FluroPel」溶液は、金属又は金属合金に存在するであろう種々の金属酸化物と反応する。心線１２又は巻線１４を製造するのに使用する材料は、鉄、ニッケル、金、銅、亜鉛、又はアルミニウムの少なくとも１種の酸化物を含んでいる。他の多くの疎水性ポリマー材料も結合反応をして、鉄、ニッケル、金、銅、亜鉛、又はアルミニウムの酸化物と共有結合するので、本発明のこの態様の疎水性ポリマー材料５０と代替することができる。
【００２１】
本発明は、疎水性ポリマー材料５０の弾性バリヤーの形成により利点を得ることができる。この弾性バリヤーが、湿気と固体塵埃が、空間２０に浸入するのを防止し、腐食からの保護に寄与する。本発明のこの態様において、弾性バリヤーは、疎水性被膜の腐食防止効果と比較すると、二次的に重要な点である。然しながら、他の態様では、弾性バリヤーだけで、巻付弦１０の腐食の防止や低減を十分に行うことができる。
【００２２】
この態様の疎水性ポリマー材料５０は、エラストマーである。以下に記載する製造方法におけるように、空隙内に疎水性ポリマー材料５０が配置されると、疎水性ポリマー材料５０が、空間２０を横断して弾性バリヤーを形成するものと考えられる。図２Ｃに記載したように、疎水性弾性ポリマー材料５０が配置されると、巻線巻回部と心線との間の空隙２２を横断して、巻線巻回部−心線間バリヤー５４を形成し、同じように、巻線巻回部−巻線巻回部間バリヤー５６を形成する。以下に記載するように、この態様の疎水性ポリマー材料５０は、ポリマーの溶剤溶液に対して、２質量％か、又は４質量％の溶質を使用して、空間内に配置される。質量％を１０％に高めると、バリヤーが容易に形成され、特に巻線−巻線間バリヤー５６が容易に形成されることが分かる。多数の弾性ポリマー溶液を、「FluroPel」ポリマー溶液と交換して、効果的なバリヤーを形成することができる。
【００２３】
図３−図６を参照して、巻付弦１０の製造方法を詳細に説明する。
【００２４】
図３において、上述した心線１２と巻線１４から構成される未処理の巻付弦１０Ａを、貯留槽６２に含まれているポリマーの溶液６０の浴の上に吊す。液体ポリマー溶液６０は、溶剤と、溶解している溶質とを含んでいる。ポリマー溶質は、１種以上のモノマー、１種以上のポリマー、或いは１種以上のコポリマー、又はこれらの混合物を含んでいる。然しながら、目的生成物は、疎水性ポリマー材料５０を含んでいる。溶剤は、主として、非水性溶剤である。本発明のこの態様では、溶剤は、弗素化溶剤である。この態様では、液体ポリマー溶液６０は、弗素化脂肪族ポリマー溶質の少なくとも２質量％、より好ましくは、少なくとも４質量％溶液である。
【００２５】
図４において、未処理の巻付弦１０Ａの大部分の長さを、液体ポリマー溶液６０の浴に浸漬し、巻線巻回部−巻線巻回部間空隙２４に浸透し、空間２０に液体ポリマー溶液６０が沈着する時間浸しておく。この態様では、弦は、少なくとも１０秒、好ましくは、約１５秒間放置しておく。浸漬時間は、液体ポリマー溶液６０の粘度と、巻線巻回部と巻線巻回部の間の空隙２４の幅によって決定される。浴の中で未処理の巻付弦１０Ａを曲げて、巻線巻回部と巻線巻回部の間の空隙２４を拡げるようにすると、浸漬時間が短縮される。当業界で周知のように、浴と弦を低圧条件下で浸漬する。これにより、空間内の空気が、容易に置換される。
【００２６】
図５に示すように、未処理の巻付弦１０Ａを、樹脂浴から引き上げて、残留液体ポリマー溶液６０を表面から除去する。この態様では、拭い取りが、残留溶液を除去する好ましい方法であるが、押込空気、或いはすすぎ浴に第２浴を使用するような方法に代替してもよい。この態様では、拭い取りは、未処理の巻付弦１０Ａを、弾性スクレーパの縁のような拭い取り縁に付勢して行われる。この態様では、未処理の巻付弦１０Ａは、開口６６を通して付勢される。この開口６６は、スキージー材のような弾性材料６４のシートに形成した円形が好ましい。開口６６は、未処理の巻付弦１０Ａにぴったりと密着していて、線を引っ張って、液体ポリマー溶液６０を、未処理の巻付弦１０Ａの外表面３６から拭い取る。このようにして除去した液体ポリマー溶液６０は、回収され、再利用される。液体ポリマー溶液６０は、空間２０の中に残留している。空間２０の全容量に完全に充満させる必要はないが、充満させる容量が多ければ多いほど、巻付弦１０が、一層摩滅から保護される。
【００２７】
別法として、図６は、液体ポリマー溶液６０を入れた浅いトレー貯留槽６８を示している。未処理の巻付弦１０Ａを、浅い浴内に置き、上述したように浸漬させる。次いで、図５と同じような方法で、弾性スクレーパを使用して、未処理の巻付弦１０Ａを持ち上げて、引き上げる。
【００２８】
図５に示したように、過剰の液体ポリマー溶液６０を除去した後、未処理の巻付弦１０Ａを処理して、空間２０内に残留している液体ポリマー溶液６０から疎水性ポリマー材料５０を形成する。この態様では、この処理により、液体ポリマー溶液６０中のモノマーに、縮合合成反応を行わす。さらに、この処理により、疎水性ポリマー材料５０が、巻付弦１０の内表面３４に付着する。この態様では、このような付着は、ポリマーと、巻付弦１０の合金内に存在する金属酸化物との間の共有結合によると考えられる。
【００２９】
「FluroPel」液体ポリマー溶液６０は、２０℃〜１５０℃の間の環境で処理することができる。この態様では、未処理の巻付弦１０Ａを、周囲温度、好ましくは、２０℃〜２５℃の間の温度に維持されたクリーンルーム環境内に吊して、少なくとも８時間乾燥する。通常の環境温度は約２０℃なので、「FluroPel」溶液を処理するのに加熱は必要ない。然しながら、処理時間を短縮したければ、クリーンルームを加熱して、環境温度を７０℃〜９０℃に維持すれば、処理時間を顕著に短縮することができる。他の疎水性ポリマー溶液は、多様な処理温度と乾燥時間を必要とする。
【００３０】
これらの製造方法の最終目的は、図１に示した巻付弦１０で、耐食性があり、有効寿命が長くなっている。このような疎水性ポリマーを、巻付弦の巻線巻回部の隙間に適用することにより、弦の本来の音質に影響を与えずに、弦の寿命が延長される。ダダリョ及びマーチンが販売している被覆弦や、「Elixir」弦のような巻線で皮膚した弦と違って、本発明の場合、保護材料が、空間２０内で、巻付弦１０の内表面３４に付着しているが、巻付弦１０の外表面３６は、未処理のままである。ラザルスの処理方法と違って、本発明の処理は疎水性被覆を付着して、湿気と水溶性腐食剤を忌避する。これが、巻線と心線を腐食から保護し、且つ従来の巻付弦の寿命を短くしていた湿気や、ダートや、その他の汚染物質にさらされることから保護する。
【００３１】
以上の説明により、本発明が、前述した目的と利点を容易に達成することが理解される。本発明の特定の好ましい態様を説明して、本発明を開示する目的で記載したが、当業者により部材や工程で多様な変化が成されるが、これらの変化は、添付した特許請求の範囲に規定した本発明の範囲と精神の範囲に包含される。
【００３２】
従って、新規で有用な疎水性ポリマーによる弦の処理に関して、本発明の特定の態様を記載したが、かかる参照が、特許請求の範囲に記載したことを除いて、本発明の範囲に制限を加えると理解されことを意図するものではない。
【図面の簡単な説明】
【００３３】
【図１】本発明による巻付弦の部分断面図である。
【図２】図２Ａ−図２Ｃは、巻線と心線と、巻付弦の空隙と空間と、空隙と空間に充填されたポリマーを示す図１の巻付弦の部分断面図である。
【図３】未処理の巻付弦を液状ポリマー溶液の貯留槽に入れる前に、液状ポリマー溶液の貯留槽の上に置いた弦を示す説明図である。
【図４】弦を液状ポリマー溶液の中に入れた状態を示す説明図である。
【図５】弾性スクレーパを介して弦を引き上げ、過剰の液状ポリマー溶液を除去し、それを貯留槽に戻している状態を示す説明図である。
【図６】水平配置貯留槽を示す断面図である。
【符号の説明】
【００３４】
１０：巻付弦
１０Ａ：未処理の巻付弦
１２：心線
１４：巻線
１６：巻線巻回部
２０：空間
２２：空隙
２４：空隙
３２：巻線
３０：心線表面
３４：巻付弦１０の内表面
３６：巻付弦１０の外表面
５０：疎水性ポリマー材料
５２：粘着性の被膜
５４：巻線−心線間バリヤー
５６：巻線−巻線間バリヤー
６０：ポリマー溶液
６２：貯留槽
６４：弾性材料
６６：開口
６８：トレー貯留槽
【図１】
2005515512.tif 000003
【図２】
2005515512.tif 000004
【図３】
2005515512.tif 000005
【図４】
2005515512.tif 000006
【図５】
2005515512.tif 000007
【図６】
2005515512.tif 000008
【国際調査報告】
2005515512.tif 000009